天然物由来のリン酸カルシウムを主成分とするゴム配合剤。天然物が鶏糞であることを特徴とする請求項1記載のゴム配合剤。天然物由来のリン酸カルシウム中のリンとカルシウムの元素としての含有量が80以上であることを特徴とする請求項1又は請求項2記載のゴム配合剤。請求項1ないし請求項3のいずれかに記載されているゴム配合剤を含むゴム組成物。本発明は、産業廃棄物、とくに鶏糞、豚糞、牛糞等の畜糞燃焼灰を原料として得られる天然物由来のリン酸カルシウムと、これを主成分とするゴム配合剤を提供することを目的とするものである。自動車や航空機用のタイヤ、産業機械類の部品ベルト、ロールなど、建設資材耐震ゴム、改質アスファルトなど、靴類など摩擦により劣化するゴム改良のため、ゴムメーカーでは日々、耐摩耗性を発揮する素材の探索に努めている。それゆえ、耐摩耗性を有する素材を開発し、ゴム配合剤としてメーカーに提供することは意義がある。上記課題を解決するためになされた本発明は、天然物由来のリン酸カルシウムを主成分とするゴム配合剤であることを第1の特徴とし、また、天然物が鶏糞であることを第2の特徴とする。さらには、本発明の天然物由来のリン酸カルシウムがリンとカルシウムの元素としての含有量が80以上であることを第3の特徴とする。本発明は以下の優れた効果を奏する。畜糞燃焼灰由来のリン酸カルシウムを微粉末にすることで、ゴム配合剤としての機能、すなわち、耐摩耗性を高めるという機能を見出し、ゴム配合剤として使用可能にした。また、産業廃棄物として廃棄されていた畜糞を、機能性素材として利用できることを見出したことにより、環境負荷軽減という二次的な効果もある。本発明のリン酸カルシウムは鶏糞燃焼灰から抽出、回収し、微粉砕したものである。鶏糞は、主に宮崎県、鹿児島県下の養鶏場より集荷されたもので、水分含量が30~50である。鶏糞燃焼灰は、当該鶏糞を700~1200°C、好ましくは800~1100°C、より好ましくは900~1000°Cで燃焼させることで製造できる。鶏糞燃焼灰の水分含量は通常1以下である。リン酸カルシウム粉砕品は、当該リン酸カルシウムを粉砕機で粉砕した後、100メッシュ、好ましくは200メッシュ、より好ましくは400メッシュの篩で篩い分けすることで得られる。粉砕に使用される粉砕機は、遠心式粉砕機、気流式粉砕気、グラインダー等微粉砕できるものなら何でも良い。ゴム配合剤は、ゴムへの配合のし易さから、微粒子であればあるほど良いとされており、市販品の中には1ミクロン以下の製品も存在する。現在、ゴム配合剤として多用されているブラックカーボン、二酸化ケイ素などは、一般的に、ゴム100部に対し、20~60部程度配合されて、耐摩耗性などの機能を発現している。リン酸カルシウム粉砕品は、天然ゴム100部に対し5部以上、好ましくは10部以上配合することで、リン酸カルシウム粉砕品無添加時と比較し、7以上の耐摩耗性改善効果を示す。以下、本発明の実施例を示すが、本発明はこれらの実施例に限定されるものでない。[鶏糞燃焼灰]本発明者らは、鶏糞を燃料にして蒸気の製造及びその蒸気を用いた発電を実施している。鶏糞含水率35を900~1000°Cで燃焼させると、原料の10程度に減容された燃焼灰含水率1以下が得られる。蛍光X線装置:株式会社島津製作所製エネルギー分散型蛍光X線分析装置EDX-800HSによる鶏糞燃焼灰の無機成分組成分析例は次のとおりである。リン:9.3カリウム:34.4カルシウム:29.1マグネシウム:4.1pH1210水懸濁液この鶏糞燃焼灰類似の灰として、水処理汚泥燃焼灰、豚糞牛糞等の畜糞燃焼灰が挙げられる。[リン酸カルシウム製造工程]図1に示すように、本発明では、先ず畜糞燃焼灰100g、水分1以下と水430.3gと70濃度硫酸H2SO469.7gを攪拌混合しステップS1、ろ過又は遠心分離により混合液中にリン酸成分を含む第1の分離液と脱リン残滓とに固液分離したステップS2。次いで、ステップS2で得られた第1の分離液に塩化カルシウムCaCl2を12g添加して攪拌混合しステップS3、固液分離して硫酸成分を硫酸カルシウムCaSO4として除去しステップS4、第2の分離液を得た。得られた第2の分離液に消石灰水酸化カルシウム:CaOH230gを添加して攪拌混合して約12時間反応させたステップS5。このステップS5の反応がリン酸カルシウム回収工程となる。次いで、ステップS6において、リン酸カルシウムと夾雑物を含む廃液とに固液分離して、ウエット含水状態のリン酸カルシウム140g:含水率60を得た。次いで、得られたウエット含水状態のリン酸カルシウムを105°Cの温風で約12時間送風乾燥して、リン酸カルシウムの乾燥品60.2g;含水率3を得たステップS7。次いで、得られたリン酸カルシウムの乾燥品を超遠心粉砕機レッチェ製:スクリーンサイズ0.5mmにて粉砕ステップS8した後、メッシュサイズ25μmで篩い分けを行いステップS9、平均粒径8.8μmのリン酸カルシウムの微粉砕品を得た。尚、分離したリン酸カルシウムは肥料や飼料として利用することもできる。以下、上記工程により得られたリン酸カルシウムを、天然ゴムの配合剤として評価した。その配合処方を表1に示す。[ゴム組成物の調製]表1の配合処方に従って、硫黄、MBTS加硫促進剤以外の成分を加圧ニーダーで加温しながら混練し、次いでゴムロールに移して硫黄、MBTSを添加、さらに混練し、比較例1と実施例1、2を得た。[ゴム配合剤としての評価]キュラストメーター加硫試験機によるスコーチタイム及び加硫速度の試験、引張試験、アクロン摩耗試験を行った。結果を表2と図2及び図3のグラフに示す。表2から分かるように、スコーチタイムは用量依存的に早まる傾向を示し、この加硫条件では作業性が懸念されるが、アクロン摩耗試験では用量依存的に摩耗体積が低下し、耐摩耗効果があることが分かった。また、引張試験でも10分加硫条件下で、用量依存的に強くなる傾向が見られた。本発明のゴム配合剤は天然ゴムに配合すると耐摩耗性を向上させることが明らかになった。したがって、天然ゴムが利用される自動車や航空機用のタイヤ、産業機械類の部品ベルト、ロールなど、建設資材耐震ゴム、改質アスファルトなど、靴類など摩擦により劣化するゴムの改良のため、広く利用することができる。さらに天然ゴム以外にもスチレンゴムSBR、SBS、ブタジエンゴムBR、シリコンゴムなど他のゴムの物性改良に貢献する可能性も容易に推定される。尚、本発明のリン酸カルシウムは、元素としてのリンとカルシウムを80以上含有する。